(57)【特許請求の範囲】
【請求項１】
多孔質の軟質骨材を含む水性塗材組成物であって，該水性塗材組成物は表面が凹凸の下塗り層の上に０．５〜２．０ｋｇ／ｍ２で鏝で軟質骨材を押し潰しながら塗布する塗装仕上方法に使用する水性塗材組成物であり，水性塗材組成物は軟質骨材のほかにアクリル樹脂エマルジョンを含み，軟質骨材は軟質骨材を含まない状態の水性塗材組成物と色調が異なり，軟質骨材は大きさが１〜５ｍｍの不定形粒子であり圧縮強度が０．２〜１ｋｇ／ｃｍ２であり且つ孔径が３〜１０ｎｍの細孔を有する活性炭またはセラミックスサンドであり，水性塗材組成物のＪＩＳＡ６９０９の吸放湿試験の吸放湿量が５５ｇ／ｍ２以上であり，該水系塗材組成物により仕上られた壁面は不連続の溝が形成され灰色または茶色が斑状に濃淡色調と成ることを特徴とする水性塗材組成物。
【請求項２】
請求項１に記載の水性塗材組成物により仕上げられていることを特徴とする壁面。
【発明の詳細な説明】
【技術分野】
【０００１】
本発明は水性塗材組成物、及び、この水性塗材組成物により仕上げられている壁面に関する。詳しくは、室内壁の仕上げ用として調湿性に優れた水性塗材組成物、及び、この水性塗材組成物により仕上げられた壁面に関する。
【背景技術】
【０００２】
壁の塗装仕上げ方法であって、合成樹脂エマルジョンを主成分とするベース塗料を塗布してベース層を形成したのち、このベース層上に、軟質骨材を含む水性塗材を鏝で引き延ばして塗布する際に、軟質骨材を潰しながら溝を形成させて仕上げる塗装仕上げ方法が特許文献１に開示されている。
【０００３】
この方法によれば、水性塗材中に０．５〜５ｍｍの軟質骨材が配合されているため、塗布の際の鏝移動において、鏝の加圧加減により、鏝の移動とともに軟質骨材が次第に潰れるため、不連続の溝が形成される。さらに、鏝の移動方向により直線状、曲線状、ランダム状等の様々な形状の溝を形成させることができるので、各種の形状からなる不連続な溝により凹凸が付与された特有の外観からなる塗装仕上がりを得ることができる。すなわち、鏝の移動方向により様々な塗装仕上がりを、特に高度の熟練度を必要とせずに得ることができるものである。
【特許文献１】特開２００２−１７７８７７号公報
【発明の開示】
【発明が解決しようとする課題】
【０００４】
前述の水性塗材は、軟質骨材として頁岩、粘土、粘板岩等の発泡性無機粉体を用いているため、この水性塗材による壁面は調湿性が劣るという問題があった。すなわち、この水性塗材により仕上げられている壁面は、調湿性に劣るために結露が発生することがあり、カビ発生の原因となるものであった。そのため、この水性塗材により仕上げられた壁面は、室内用としてはあまりふさわしいものではなかった。
【０００５】
そこで、本発明は、室内壁の仕上げ用として調湿性に優れた水性塗材組成物、及び、この水性塗材組成物により仕上げられた壁面を得ることを課題とする。
【課題を解決するための手段】
【０００６】
前記課題解決のための請求項１に記載の発明は，多孔質の軟質骨材を含む水性塗材組成物であって，該水性塗材組成物は表面が凹凸の下塗り層の上に０．５〜２．０ｋｇ／ｍ２で鏝で軟質骨材を押し潰しながら塗布する塗装仕上方法に使用する水性塗材組成物であり，水性塗材組成物は軟質骨材のほかにアクリル樹脂エマルジョンを含み，軟質骨材は軟質骨材を含まない状態の水性塗材組成物と色調が異なり，軟質骨材は大きさが１〜５ｍｍの不定形粒子であり圧縮強度が０．２〜１ｋｇ／ｃｍ２であり且つ孔径が３〜１０ｎｍの細孔を有する活性炭またはセラミックスサンドであり，水性塗材組成物のＪＩＳＡ６９０９の吸放湿試験の吸放湿量が５５ｇ／ｍ２以上であり，該水系塗材組成物により仕上られた壁面は不連続の溝が形成され灰色または茶色が斑状に濃淡色調と成ることを特徴とする水性塗材組成物である。また，請求項２に記載の発明は，請求項１に記載の水性塗材組成物により仕上げられている壁面である。
【発明の効果】
【０００７】
請求項１に記載の水性塗材組成物によれば，この水性塗材組成物による仕上げ面に調湿性を付与することができる。
【０００８】
請求項２に記載の壁面によれば、壁面の仕上げとして、請求項１に記載の水性塗材組成物を鏝により塗布することにより、塗布の際の鏝移動において、鏝の加圧加減により、鏝の移動とともに軟質骨材が次第に潰れ、不連続の溝が形成される。さらに、鏝の移動方向により直線状、曲線状、ランダム状等の様々な形状の溝を形成させることができるので、各種の形状からなる不連続な溝により凹凸が付与された特有の外観からなる仕上がりとすることができる。すなわち、この壁面は、仕上げ面が調湿性を有し、室内用としてふさわしい仕上げとなっているものである。
【発明を実施するための最良の形態】
【０００９】
本発明の水性塗材組成物は合成樹脂エマルジョン及び骨材を主成分とするものであって、合成樹脂エマルジョンとしては、例えば、アクリル酸エステル共重合系樹脂、酢酸ビニル樹脂、エチレン・酢酸ビニル系樹脂、酢酸ビニル・アクリル酸エステル系樹脂、エチレン・塩化ビニル系樹脂、シリコン変性アクリル系樹脂、ウレタン系樹脂等の合成樹脂エマルジョンを使用することができる。さらに、これらは架橋樹脂タイプや粉末タイプのエマルジョンであってもよい。
【００１０】
骨材としては、一般の塗料に用いられているものを使用することができ、例えば、珪砂、炭酸カルシウム、山砂、ガラス粉砕物、セラミック粉砕物等を用いることができる。
【００１１】
そして、本発明の水性塗材組成物は、前記の合成樹脂エマルジョン及び骨材を主成分とし、さらに、これに多孔質の軟質骨材を混合させたものである。この多孔質の軟質骨材としては、例えば、炭、活性炭、着色シリカゲル、セラミックサンド等を用いることができる。
【００１２】
これら多孔質の軟質骨材は、仕上げ面の風合いを出す色調に応じて適宜選択するものであって、例えば、炭や活性炭を用いることにより、仕上げ面を黒色の風合とすることができる。また、セラミックスサンドを用いることにより、仕上げ面を赤色の風合いとすることができる。さらに、必要に応じてこの水性塗材成物に顔料を混合させることにより、顔料及び軟質骨材の色調が混合し、さらに望ましい風合いの色調することができる。
【００１３】
これら多孔質の軟質骨材の粒子は、大きさが１〜５ｍｍの不定形粒子で、圧縮強度が０．２〜１ｋｇ／ｃｍ２であり、さらに、細孔の孔径が３〜１０ｎｍのものが含まれているものを用いることが好ましい。
【００１４】
すなわち、本発明に用いられる多孔質の軟質骨材は、圧縮強度を０．２ｋｇ／ｃｍ２以上とすることにより強度が確保され、塗材を配合、調合する際の軟質骨材の不意な潰れが防止される。また、圧縮強度を１ｋｇ／ｃｍ２以下とすることにより、この水性塗材組成物を塗布する際に、軟質骨材が適切に潰れ、塗布の際に不連続の溝を容易に形成することができる。さらに、細孔の孔径が３〜１０ｎｍのものが含まれていることにより、高い調湿性を得ることができる。
【００１５】
次に本発明の水性塗材組成物を用いた壁面の仕上げを説明する。まず、壁面の下地に対し、下地の不陸を調整するために、必要に応じてプライマーを塗布し、乾燥させる。このプライマーは、一般の市販品を使用すればよい。
【００１６】
次いで、下地に対して、本発明の水性塗材組成物を、鏝により０．５〜２．０ｋｇ／ｍ２塗布し、乾燥させる。この塗布の際に、鏝の加圧加減により、鏝の移動とともに軟質骨材が次第に潰れ、また、鏝の移動方向により、直線状、曲線状、ランダム状、その他所望の形状の不連続の溝が形成される。このようにして、本発明の水性塗材組成物により仕上げられた壁面が得られる。
【実施例】
【００１７】
本発明の水性塗材組成物、及び、この水性塗材組成物により仕上げられている壁面について、さらに実施例及び施工例により説明する。
【００１８】
（実施例１）
アクリル樹脂エマルジョンを主成分とする塗材ＪＱ−２０（アイカ工業株式会社製、商品名、白色）を１００重量部用意し、これに活性炭（フタムラ化学株式会社製、商品名ＳＧ）１０重量部を混合し、実施例１の水性塗材組成物を得た。
【００１９】
（実施例２）
実施例１のものと同じ塗材ＪＱ−２０（白色）を１００重量部用意し、これにセラミックスサンドとして、スター開発社製のソフトセラミックス１０重量部を混合し、実施例２の水性塗材組成物を得た。
【００２０】
これら実施例１及び実施例２の水性塗材組成物の調湿性を確認するため、ＪＩＳ  Ａ  ６９０９（建築用仕上塗材）に規定の吸放湿性試験に基づき、実施例１及び実施例２の水性塗材組成物の吸放質量を測定した。
【００２１】
基板として、厚さが９．５ｍｍで、大きさが３００ｍｍ×３００ｍｍの石こうボードを６体用意し、実施例１及び実施例２の水性塗材組成物を、それぞれ３体ずつ、鏝で塗布した。すなわち、実施例１の水性塗材組成物を塗布した試験体（以下、試験体１という）、及び、実施例２の水性塗材組成物を塗布した試験体（以下、試験体２という）を、それぞれ、３体ずつ用意した。
【００２２】
次に、これら試験体の吸放質量をＪＩＳ  Ａ６９０９に規定の吸放湿性試験の試験手順により算出した。その結果は次の通りである。
試験体１  ７３ｇ／ｍ２
試験体２  ５５ｇ／ｍ２
すなわち、実施例１及び実施例２の水性塗材組成物は、ともに十分な調湿性を有することが確認された。
【００２３】
続いて、前述の実施例１及び実施例２の水性塗材組成物により仕上げられている壁面について、施工例により説明する。
【００２４】
（施工例１）
モルタル仕上げされたコンクリート下地に、プライマーとしてアクリル樹脂エマルジョン系シーラーＪＳ−２５（アイカ工業株式会社製、商品名）を０．１５ｋｇ／ｍ２塗布し乾燥させて、不陸を調整した。次いで、この上に、前述のＪＱ−２０（白色）の１００重量部に、粒径が０．９ｍｍの寒水石５０重量部を混合させた塗材を、鏝で塗布量１．５ｋｇ／ｍ２で塗布し乾燥させ、下塗り層を形成した。この際、前記塗材中に寒水石が含まれていることにより、この下塗り層は表面が凹凸状の仕上がりとなった。次いで、この下塗り層の上に実施例１の水性塗材組成物を塗布量１．０ｋｇ／ｍ２で、鏝により塗布し乾燥させ、壁面を仕上げた。
【００２５】
図１は施工例１の壁面の外観写真である。詳しくは、この写真はグレースケールで表示されているものである。また、この図１により示されている領域の実際の大きさは、横×縦＝２６ｃｍ×２０ｃｍである。また、図２は図１を色調補正して表示した写真である。詳しくは、図２は図１において白色及び黒色の表示を色調補正により強調して表示したものであって、施工例１の壁面の外観の特徴を明確に表示することを目的として添付している。
【００２６】
施工例１の壁面は、全体的には塗材ＪＱ−２０の白色と活性炭の黒色とが混じり合った灰色を呈しており、この灰色がムラな濃淡となって仕上がっている。これは、実施例１の水性塗材組成物を塗布する際に、活性炭が水性塗材組成物中に不均一に存在していることにより、水性塗材組成物において活性炭が比較的多く存在するところが塗布された箇所は濃い灰色に、比較的少なく存在するところが塗布された箇所は、薄い灰色である色調となるからである。施工例１の実際の仕上げ面では、図２における白色の箇所が薄い灰色となっており、黒色の箇所が濃い灰色となっている。
【００２７】
また、図１を参照すると、この仕上げ面は、右下から左上にかけて不連続の溝が形成されている。これは、水性塗材組成物を塗布する際に、下塗り層の凹凸と鏝による押厚との作用により、水性塗材組成物中に含まれる活性炭が押し潰されながら塗布されるために形成されるからであるものである。図２では、この溝がよりわかりやすく表示されている。すなわち、施工面１の仕上げ面は、灰色が斑状にムラな濃淡となった色調となって仕上がっており、さらに、不連続の溝が形成されていることにより、これらが自然な陰影となって現れ、この仕上げ面を見る者に対して風合いを感じさせる仕上がりとなっている。
【００２８】
（施工例２）
施工例１の壁面において、下塗り層の形成は同じ方法とし、この下塗り層に実施例２の水性塗材組成物を塗布量１．０ｋｇ／ｍ２で、鏝で塗布し乾燥させ、施工例２の壁面を仕上げた。
【００２９】
図３は施工例２の壁面の外観写真である。詳しくは、この写真はグレースケールで表示されているものである。また、この図３により示されている領域の実際の大きさは、横×縦＝２６ｃｍ×２０ｃｍである。また、図４は図３を色調補正して表示した写真である。詳しくは、図４は図３おける白色及び黒色の表示を色調補正により強調して表示したものであって、施工例２の壁面の外観の特徴を明確に表示することを目的として添付している。
【００３０】
施工例２の仕上げ面は、全体的にはＪＱ−２０の白色とセラミックスサンドの赤色とが混じり合った茶色の色調であり、ところどころ、この茶色が濃淡となって仕上がっている。これは、セラミックスサンドが水性塗材組成物中に不均一に存在していることにより、水性塗材組成物においてセラミックスサンドが比較的多く存在するところが塗布された箇所は濃い茶色に、比較的少なく存在するところが塗布された箇所は、薄い茶色である色調となるからである。施工例２の実際の仕上げ面では、図２における白色の箇所が薄い茶色となっており、黒色の箇所が濃い茶色となっている。
【００３１】
また、この仕上げ面は、図３において、右から左にかけて不連続の溝が形成されている。これは、水性塗材組成物を塗布する際に、下塗り層の凹凸と鏝による押厚との作用により、水性塗材組成物中に含まれるセラミックスサンドが押し潰されながら塗布されるために形成されるものである。図４では、この溝がよりわかりやすく表示されている。すなわち、施工面２の仕上げ面は、茶色が斑状に濃淡となった色調となって仕上がっており、さらに、不連続の溝が形成されていることにより、これらが自然な陰影となって現れ、この仕上げ面を見る者に対して風合いを感じさせる仕上がりとなっている。
【００３２】
すなわち、これら施工例１及び施工例２の壁面は、見る者に対して風合いを感じさせる仕上げとなっているとともに、調湿性をも有するものであるので、室内壁面としてはふさわしいものである。
【００３３】
以上説明した本発明は、室内壁面のみに限定して実施されるものではなく、屋外壁面にも適用できることは言うまでもない。
【図面の簡単な説明】
【００３４】
【図１】施工例１の壁面の外観写真
【図２】図１を色調補正して表示した写真
【図３】施工例２の壁面の外観写真
【図４】図３を色調補正して表示した写真
【図１】
0005393942.tif 000002
【図２】
0005393942.tif 000003
【図３】
0005393942.tif 000004
【図４】
0005393942.tif 000005